(57)【要約】      （修正有）【課題】金属部品、特に航空機等の高応力用途に用いられる金属部品に関して、金属の重要な特性の１以上に悪影響を与えないで、例えば特に金属の脆性に悪影響を与えないで、金属及び金属合金から形成されている幾つかの部品から残渣を除去するのに用いるために有効な洗浄組成物及び洗浄方法の提供。【解決手段】少なくとも約５０重量％の下式で示される構造を有する化合物、好ましくは１−クロロ−３，３，３−トリフルオロプロペン（ＨＣＦＯ−１２３３ｚｄ）を含み、更に溶媒としてエタノール又はメタノールの少なくとも１つを含む洗浄組成物と接触させる。2014181405.tif 000023（Ｒ１〜Ｒ４は、各々独立して、Ｈ、Ｆ、Ｃｌ、及び置換又は非置換のＣ１アルキルから選択される）【選択図】なし【特許請求の範囲】
【請求項１】
（ａ）少なくとも約５０重量％の１２３３ｚｄを含む溶媒組成物を与え；
（ｂ）チタン及びチタン合金；亜鉛及び亜鉛合金；タングステン及びタングステン合金；銅及び銅合金；インコネル−Ｎｉ合金；銀及び銀合金；カドミウム及びカドミウム合金；ステンレススチール；金及び金合金；並びに銀及び銀合金；から選択される金属又は金属合金を含む航空機において用いる金属部品を、かかる溶媒組成物と接触させる；
ことを含む、航空機において用いる金属部品を洗浄する方法。
【請求項２】
接触工程がかかる溶媒組成物をかかる金属部品に噴霧することを含む、請求項１に記載の方法。
【請求項３】
接触工程がかかる金属部品をかかる溶媒組成物中に浸漬することを含む、請求項１に記載の方法。
【請求項４】
金属部品が接触工程の前に切削油で汚染されている、請求項１に記載の方法。
【請求項５】
金属部品が接触工程の後に切削油を実質的に含まない、請求項４に記載の方法。
【請求項６】
溶媒組成物がエタノール又はメタノールの少なくとも１つを更に含む、請求項２に記載の方法。
【請求項７】
エタノール及び／又はメタノールが、組成物の約１〜約１０重量％の量で組成物中に存在する、請求項６に記載の方法。
【請求項８】
金属部品が、アルミニウム、炭化タングステン、銀ロウ合金、及び４４０Ｃステンレススチールから選択される金属又は金属合金を含む、請求項１に記載の方法。
【請求項９】
金属部品がカドミウムメッキした構成材又は部品を含む、請求項１に記載の方法。
【請求項１０】
チタン及びチタン合金；亜鉛及び亜鉛合金；タングステン及びタングステン合金；銅及び銅合金；インコネル−Ｎｉ合金；銀及び銀合金；カドミウム及びカドミウム合金；ステンレススチール；金及び金合金；並びに銀及び銀合金；から選択される金属及び金属合金を含む金属部品を、少なくとも約５０重量％の１２３３ｚｄを含む溶媒組成物と接触させることを含む工程によって航空機エンジンの金属部品を洗浄することを含む、金属部品を含む航空機エンジンを補修又はメンテナンスする方法。
【発明の詳細な説明】
【技術分野】
【０００１】
[0001]本出願は、２０１３年３月１５日出願の米国仮出願６１／７９８，６７２（その全部を参照として本明細書中に包含する）に関連し、その優先権の利益を主張する。
[0002]本発明は、チタンを含む金属部品、並びに幾つかの他の金属及びその合金を含む部品から汚れを除去するための組成物及び方法に関する。
【背景技術】
【０００２】
[0003]幾つかの金属部品、特に高応力及び／又は重要性の高い用途において用いられる金属部品に関して用いるために有効な洗浄組成物及び洗浄方法は、しばしば突き止めることが困難である。例えば、航空機のエンジンにおいて用いられる幾つかの重要な金属部品は、チタン又はチタンを含む合金から形成されている。かかる部品は高いレベルの応力及び／又は歪みに通常的に曝されるだけでなく、それらはまた航空機の安全性及び／又は信頼性に対して潜在的に直接的な影響を与えるという意味で重要な部品でもある。下記において記載するもののような他の金属及び金属合金は、しばしば同様の状況において用いられ、これも有効且つ安全に洗浄するのが困難である。
【０００３】
[0004]洗浄組成物及び洗浄方法の安全性に関し、かかる組成物及び方法を突き止めることに関連する懸念の１つは、金属の重要な特性の１以上の許容できない変化を引き起こす可能性である。例えば、航空機、特に航空機のジェットエンジンにおいて用いられているチタン部品から汚れを除去するために用いる洗浄組成物及び方法は、洗浄組成物又は洗浄方法に曝す結果として脆性の実質的な増加を起こしてはならない。これまで用いられているハロゲン化化合物がチタンの脆性の増加を引き起こす許容できない傾向のために、かかる金属部品から汚れを除去するためにハロゲン化溶媒を用いてはならないということがこれまで一般的に認められていた。これらの金属部品の重要な用途のために、金属の脆性の比較的小さな増加であっても許容できない。
【発明の概要】
【発明が解決しようとする課題】
【０００４】
[0005]したがって、本出願人らは、金属の重要な特性の１以上に悪影響を与えないで、例えば特に金属の脆性に悪影響を与えないで、金属及び金属合金から形成されている幾つかの部品から残渣を除去するのに有効な新規な洗浄溶媒及び洗浄方法に対する必要性を認識するに至った。
【課題を解決するための手段】
【０００５】
[0006]一形態においては、本発明は、３つの炭素原子を有する少なくとも１種類のＨＣＦＯを含む溶媒組成物を与え、金属部品を、その上に含まれる汚れの１以上を除去するのに有効な条件下で溶媒組成物と接触させることを含む、金属又は金属合金から形成されている金属部品を洗浄する方法に関する。本明細書において用いるＨＦＣＯという用語は、少なくとも１つの水素、少なくとも１つの塩素、及び少なくとも１つのフッ素置換基を有する化合物を指す。
【０００６】
[0007]幾つかの態様においては、このＨＣＦＯは、式（Ｉ）：
【０００７】
【化１】
2014181405.tif 000002
【０００８】
（式中、Ｒ１、Ｒ２、Ｒ３、及びＲ４は、それぞれ独立して、Ｈ、Ｆ、Ｃｌ、及び置換又は非置換のＣ１アルキルからなる群から選択される）
の構造を有する。幾つかの非常に好ましい態様においては、溶媒組成物は、ＨＣＦＯ−１２３３、更により好ましくは１−クロロ−３，３，３−トリフルオロプロペン（ＨＣＦＯ−１２３３ｚｄ）を含み、更により好ましくは少なくとも約５０重量％、更により好ましくは少なくとも約７５重量％のＨＣＦＯ−１２３３、更により好ましくは１−クロロ−３，３，３−トリフルオロプロペン（ＨＣＦＯ−１２３３ｚｄ）を含む。溶媒組成物には、ＨＣＦＯに加えて、好ましくは使用条件下でそれと混和性の共溶媒などの１種類以上の共薬剤を含ませることができる。幾つかの好ましい態様においては、かかる共薬剤が存在し、それとしては、１種類以上のアルコール、更により好ましくは１種類以上のＣ１又はＣ２アルコールが挙げられる。
【０００９】
[0008]本発明の一形態においては、本溶媒組成物は、金属部品の少なくとも一部又は表面を、汚染物質を溶媒和し、溶媒組成物の少なくとも一部を金属部品から除去することによってそれを除去することなどによって金属部品から所望の量及びタイプの汚染物質を除去するのに有効な量の本発明による溶媒組成物と接触させる工程を含む金属部品を洗浄する方法において用いる。
【００１０】
[0009]本発明の方法及び組成物を用いて好ましく洗浄される部品は、少なくとも部分的に、チタン及びチタン合金；亜鉛及び亜鉛合金、例えば好ましくはアルミニウムのような高亜鉛合金；タングステン及びタングステン合金、例えば好ましくは炭化タングステン；銅及び銅合金、例えば好ましくはアルミニウムのような高銅合金；インコネル−Ｎｉ合金；銀及び銀合金、例えば銀ロウ合金；カドミウム及びカドミウム合金、例えば好ましくはカドミウムメッキ構成材及び部品；ステンレススチール、例えば好ましくは４４０Ｃステンレススチール；から選択される金属又は金属合金を含む。
【００１１】
[0010]幾つかの好ましい態様によれば、本発明にしたがって処理することができる金属合金の代表例である１つのアルミニウム合金は２０２４−Ｔ３の名称によって知られており、その組成を下記に記載する。
【００１２】
【表１−１】
2014181405.tif 000003
【００１３】
[0011]幾つかの好ましい態様によれば、本発明にしたがって処理することができる金属合金の代表例である１つのアルミニウム合金は、７０７５−Ｔ６の名称によって知られており、その組成を下記に記載する。
【００１４】
【表１−２】
2014181405.tif 000004
【００１５】
[0012]幾つかの好ましい態様によれば、本発明にしたがって処理することができる金属合金の代表例である１つのチタン合金は、６Ａ１−４Ｖの名称によって知られており、その組成を下記に記載する。
【００１６】
【表１−３】
2014181405.tif 000005
【００１７】
[0013]幾つかの好ましい態様によれば、本発明にしたがって処理することができる金属合金の代表例である１つのマグネシウム合金は、ＡＺ３１Ｂ−Ｈ２４の名称によって知られており、その組成を下記に記載する。
【００１８】
【表１−４】
2014181405.tif 000006
【００１９】
[0014]
[0015]更なる有利性及び態様は、本明細書に与える開示に基づいて当業者に容易に明らかになるであろう。
【発明を実施するための形態】
【００２０】
[0016]本発明の目的のためには、ＨＣＦＯは、任意の炭素に結合している塩素及びフッ素原子を有し、炭素−炭素結合のいずれか１つが二重結合である任意のヒドロハロカーボンであってよい。同様に、ＨＦＯは、任意の炭素に結合しているフッ素原子を有し、炭素−炭素結合のいずれか１つが二重結合である任意のヒドロハロカーボンである。
【００２１】
[0017]幾つかの形態においては、本発明のＨＣＦＯ及びＨＦＯ溶媒としては、下記の式（Ｂ）：
ＸＣＦｚＲ３−ｚ  （Ｂ）
（式中、Ｘは、Ｃ２、Ｃ３、Ｃ４、又はＣ５の不飽和で置換又は非置換の基であり、それぞれのＲは、独立してＣｌ、Ｆ、Ｂｒ、Ｉ、又はＨであり、ｚは１〜３である）
によって一般的に表すことができる１種類以上のＣ２〜Ｃ６フルオロアルケン又は１種類以上のＣ３、Ｃ４、又はＣ５フルオロアルケンが挙げられる。幾つかの態様においては、本発明のフルオロアルケンは少なくとも４つのハロゲン置換基を有し、その少なくとも３つはＦであり、更により好ましくはそのいずれもＢｒではない。更なる態様においては、式Ｂの化合物は、それぞれの非末端不飽和炭素がフッ素置換基を有する化合物、好ましくは３炭素の化合物を含む。
【００２２】
[0018]好適なＨＣＦＯ及びＨＦＯはまた、式（Ｉ）：
【００２３】
【化２】
2014181405.tif 000007
【００２４】
（式中、Ｒ１、Ｒ２、Ｒ３、及びＲ４は、それぞれ独立して、Ｈ、Ｆ、Ｃｌ、Ｂｒ、及びＣ１〜Ｃ６アルキル、少なくともＣ６のアリール、特にＣ６〜Ｃ１５アリール、少なくともＣ３のシクロアルキル、特にＣ６〜Ｃ１２シクロアルキル、並びにＣ６〜Ｃ１５アルキルアリールからなる群から選択され、場合によっては少なくとも１つのＦ又はＣｌで置換されている）
の構造を有する１種類以上の化合物で表すこともでき、ここで式（Ｉ）は少なくとも１つのＦ、及び好ましくは少なくとも１つのＣｌを含む。
【００２５】
[0019]好適なアルキルとしては、メチル、エチル、及びプロピルが挙げられるが、これらに限定されない。好適なアリールとしては、フェニルが挙げられるがこれに限定されない。好適なアルキルアリールとしては、メチル、エチル、又はプロピルフェニル；ベンジル；メチル、エチル、又はプロピルベンジル；エチルベンジルが挙げられるが、これらに限定されない。好適なシクロアルキルとしては、メチル、エチル、又はプロピルシクロヘキシルが挙げられるが、これらに限定されない。アリールに（オルト、パラ、又はメタ位において）結合している代表的なアルキル基は、Ｃ１〜Ｃ７アルキル鎖を有していてよい。式（Ｉ）の化合物は、好ましくは線状化合物であるが、分岐化合物は排除されない。
【００２６】
[0020]かかる溶媒化合物の非限定的な例としては、式：Ｃ３Ｆ３Ｈ２Ｃｌ（ＨＣＦＯ−１２３３）、Ｃ４Ｈ２Ｆ６（ＨＦＯ−１３３６）、ＣＦ３ＣＦ＝ＣＦＣＦ２ＣＦ２Ｃｌ、及びＣＦ３ＣＣｌ＝ＣＦＣＦ２ＣＦ３を有する化合物、並びにこれらの混合物が挙げられる。
【００２７】
[0021]「ＨＣＦＯ−１２３３」又は「１２３３」という用語は、本明細書においては全てのモノクロロトリフルオロプロペンを指すように用いる。モノクロロトリフルオロプロペンの中には、２−クロロ−１，１，１−トリフルオロプロペン（ＨＣＦＯ−１２３３ｘｆ）、及び１−クロロ−３，３，３−トリフルオロプロペン（ＨＣＦＯ−１２３３ｚｄ）が含まれる。ＨＣＦＯ−１２３３ｚｄという用語は、本明細書においては、それがシス形態であるか又はトランス形態であるかに関係なく１−クロロ−３，３，３−トリフルオロプロペンを指すように包括的に用いる。「シス−ＨＣＦＯ−１２３３ｚｄ」及び「トランス−ＨＣＦＯ−１２３３ｚｄ」という用語は、本明細書においては、それぞれ１−クロロ−３，３，３−トリフルオロプロペンのシス及びトランス形態を示すように用いる。したがって、「ＨＣＦＯ−１２３３ｚｄ」という用語は、シス−ＨＣＦＯ−１２３３ｚｄ（ＨＣＦＯ−１２３３ｚｄ（Ｚ）とも呼ばれる）、トランス−ＨＣＦＯ−１２３３ｚｄ（ＨＣＦＯ−１２３３ｚｄ（Ｅ）とも呼ばれる）、並びにこれらの全ての組み合わせ及び混合物をその範囲内に包含する。
【００２８】
[0022]詳細な研究、試験、及び分析を行った結果、本出願人らは、１２３３ｚｄ（Ｅ）及び１２３３ｚｄ（Ｚ）の性能は、本明細書に記載する溶媒洗浄方法に関して用いると、及び溶媒組成物中で用いると予期しなかったが非常に有利な特性を与えることを見出した。したがって、本発明の方法及び組成物は、広い形態においては、ハロゲン化オレフィンが、１２３３ｚｄ（Ｅ）又は１２３３ｚｄ（Ｚ）のいずれかから実質的に構成され、又は好ましくは幾つかの態様においてはこれらから構成され、これらの２つの異性体の全ての割合及び配合は互いに対するものである組成物を包含する。
【００２９】
[0023]本発明による部品の洗浄が、金属部品内に含まれるか、又はその中に埋封されているか、或いは他の形態でそれと関係している比較的小さい間隙又は空間を洗浄することを含み、したがってかかる洗浄は比較的低い表面張力の溶媒組成物が必要であるものなどの幾つかの好ましい態様においては、組成物は少なくとも多少の割合の１２３３ｚｄ（Ｅ）を含むことが好ましく、これは、この材料は１２．７ダイン／ｃｍの非常に低い表面張力及び２５のカウリ・ブタノール値を有するからである。その結果、これは、狭い空間に浸透させる必要がある用途において用いるために優れており、印刷回路基板の表面実装下などを洗浄することができるであろう。他方において、１２３３ｚｄ（Ｚ）は、それを多くの用途において魅力的にする沸点及び気化熱など（しかしながらこれらに限定されない）のような他の特性を有する。したがって、本出願人らは、１２３３ｚｄ（Ｚ）及び１２３３ｚｄ（Ｅ）の両方を含む幾つかの溶媒組成物が有益である可能性があると考える。例として、下表１における濃度範囲（１２３３ｚｄの全量を基準とする）は、本発明の種々の溶媒洗浄の形態において有用性を有すると考えられる。
【００３０】
【表１−５】
2014181405.tif 000008
【００３１】
[0024]
[0025]本発明の幾つかの形態によれば、溶媒組成物にはまた、本明細書に規定する用途の１以上に関して特に適合させることができる１種類以上の共薬剤又は共溶媒を含ませることもできる。一形態においては、共薬剤／共溶媒はアルコールであり、これは本明細書で議論する洗浄用途を促進するのに有効か又は十分な任意の量で与えることができる。本明細書において用いる「アルコール」又は「アルコール共溶媒」という用語には、ＨＦＯ／ＨＣＦＯ溶媒中に可溶のアルコール含有化合物の任意の１つ又は組み合わせが含まれる。かかるアルコールは、幾つかの非限定的な態様においては、１〜５個の間の炭素を有する１以上の直鎖又は分岐鎖の脂肪族炭素部分を含んでいてよい。更なる態様においては、アルコールは１〜３個の間の炭素を含んでいてよい。更なる態様においては、アルコールとしては、メタノール、エタノール、イソプロパノール、これらの異性体若しくは組み合わせが挙げられる。
【００３２】
[0026]アルコールの有効量とは、本発明の溶媒−アルコール組成物によって広範囲の基材から汚れを洗浄及び／又は排除する上記のような任意の量を含んでいてよい。この目的のために、有効量は用途によって広く変化する可能性があり、これは当業者に容易に明らかになるであろう。一形態においては、用いる溶媒及び共溶媒のアルコールの有効量は、洗浄する基材の表面から汚れ又はデブリスを除去する任意の量であってよい。アルコールの有効量は、ＨＣＦＯ又はＨＦＯの撥汚能力を任意の程度に得るために必要な任意の量である。非限定的な例の目的で、用いるアルコールの量は、溶媒組成物の全重量を基準として約０．１〜約５０重量％又は約１〜約３０重量％の間の任意の量であってよい。
【００３３】
[0027]本溶媒組成物及び方法にしたがって洗浄する部品を接触させる方法は広く変化させることができ、広範にはかかる部品を洗浄するための当業者に公知の全てのかかる接触方法及びメカニズムを、本明細書に含まれる教示を考慮して本発明にしたがって用いるように適合させることができる。例として、金属部品は、組成物の容器内に浸漬するか、組成物を含む蒸気空間内に浸漬するか、エアゾール又は他の噴霧形態で組成物を噴霧するか、及びこれらの任意の組み合わせを行うことができる。洗浄組成物を噴霧することを含む接触工程を用いる幾つかの好ましい態様においては、噴射剤として溶媒組成物の蒸気圧を用いて噴霧洗浄を行うことができ、或いは別の更なる態様においては、好ましくはトランス−１２３４ｚｅのような別の噴射剤組成物又は化合物を加えて噴霧プロセスを支援することができる。窒素又は二酸化炭素のような他の加圧ガスを用いて本発明による溶媒組成物の噴霧を支援することもできることが認められるであろう。
【００３４】
[0028]液相の本組成物中に基材を完全に浸漬することは、金属部品の全露出表面と組成物との間の密な接触のための機会を最大にするので、多くの態様において好ましい。幾つかの態様においては、接触時間は約１０分間〜３０分間であるが、特定の用途に応じてより長い時間又はより短い時間を用いることができることが理解されるであろう。
【００３５】
[0029]接触温度も、本発明による溶媒組成物の沸点など（しかしながらこれに限定されない）の特定の用途に関連する多くのファクターによって広く変化させることができる。一般に、温度はほぼかかる沸点以下である。本発明による方法の好ましい形態においては、接触工程に続いて、洗浄する部品を溶媒組成物組成物との接触から外して、それによって本方法によって除去することを意図している汚れ、残渣、又は汚染物質の少なくとも部分的な除去に影響を与える。
【００３６】
[0030]一般に、組成物の除去又は蒸発は、約３０秒間未満、好ましくは約１０秒間未満行う。大気圧又は大気圧以下の圧力を用いることができ、ＨＣＦＯ又はＨＦＯの沸点より高い温度及び低い温度を用いることができる。場合によっては、更なる界面活性剤を組成物全体の中に所望に応じて含ませることができる。
【００３７】
[0031]汚染物質に関しては、一般に、本組成物及び方法は、除去することが望ましい少なくとも１種類の汚染物質の少なくとも一部、幾つかの好ましい態様においては実質的に全部を除去するように適合させることができると意図される。かかる汚染物質としては、以下のもの：塩酸、トリクロロエチレン、四塩化炭素、塩素化切削油、塩化物、フレオン、及びメチルアルコールの１以上を挙げることができ、これらは本発明の溶媒組成物及び／又は方法を用いて少なくとも部分的に除去することができる。幾つかの好ましい態様においては、本発明の組成物及び／又は方法を用いて、切削油及び／又は鉱油のような他のオイルなどを少なくとも部分的に、好ましくは実質的な部分で、更により好ましくは実質的に完全に除去する。
【実施例】
【００３８】
[0032]下記は本発明の例であり、限定するようには解釈されない。
[0033]実施例１〜２１：
[0034]下表２に示す幾つかの金属についてＡＳＴＭ−Ｆ１１１０サンドイッチ腐食試験にしたがって上表１に開示する１２３３ｚｄから構成される溶媒組成物を試験することによって、本溶媒組成物及び洗浄方法の、アルミニウム合金をその有利な特性の少なくとも幾つかに悪影響を与えることなく処理する能力を明らかにし、結果を示す。ＡＳＴＭ−Ｆ１１１０にしたがって、複数の金属パネルを、パネルの間に試験材料で飽和した濾紙を配して一緒にサンドイッチした。サンドイッチしたパネルを、暖かい大気空気と暖かい高湿度空気との間に７日間巡回配置した。次に試験片を検査して、試薬水によって引き起こされたものよりもより激しい腐食が試験材料に曝した表面の上で起こったかどうかを求めた。この試験法は、乾燥粒状材料の溶液又は液体材料に関して用いることができる。
【００３９】
[0035]
【００４０】
【表２−１】
2014181405.tif 000009
【００４１】
【表２−２】
2014181405.tif 000010
【００４２】
[0036]実施例２２〜４２：
[0037]下表３に示す幾つかの金属についてＡＳＴＭ−Ｆ４８３浸漬腐食試験にしたがって上表１に開示するその組み合わせにしたがって１２３３ｚｄから構成した溶媒組成物を試験することによって、本溶媒組成物及び洗浄方法の、種々の材料をその有利な特性の少なくとも幾つかに悪影響を与えることなく処理する能力を明らかにし、結果は示す。ＡＳＴＭ−Ｆ４８３によって規定される試験にしたがって、試験する金属／合金を溶媒中に完全に沈めた。次に、合金を溶媒から取り出し、重量損失に関してチェックし、腐食に関して視認検査した。
【００４３】
[0038]
[0039]
【００４４】
【表３−１】
2014181405.tif 000011
【００４５】
【表３−２】
2014181405.tif 000012
【００４６】
[0040]実施例４３〜６３：
[0041]ＡＳＴＭ−Ｆ９４５（チタンの応力腐食）にしたがって上表１に開示するその組み合わせにしたがって１２３３ｚｄから構成した溶媒組成物を試験することによって、本溶媒組成物及び洗浄方法の、チタンをその有利な特性の少なくとも幾つかに悪影響を与えることなく処理する能力を明らかにし、結果を下表４に示す。ＡＳＴＭ−Ｆ９４５の試験法にしたがって、チタンシートに応力をかけて溶媒に曝した。チタンシートを乾燥した後、ＡＳＴＭ−Ｆ９４５に記載される手順にしたがって亀裂に関して検査した。
【００４７】
[0042]
【００４８】
【表４−１】
2014181405.tif 000013
【００４９】
【表４−２】
2014181405.tif 000014
【００５０】
[0043]実施例６４〜８４：
[0044]ここに示すように汚染されている表５に示すアルミニウム合金のそれぞれの試験片を与えることによって、航空機エンジン及び／又は航空機の他の部分に関する部品の製造及び／又は補修及び／又はメンテナンスにおいて用いられる金属部品の上に見られる通常の汚染量の切削油を有効に除去する、本溶媒組成物及び洗浄方法の幾つかの態様の能力を明らかにした。上表１に開示する１２３３ｚｄから構成される溶媒組成物のそれぞれを試験片に噴霧することによって、汚染されている試験片をそれぞれの組成物と接触させ、下表５に報告する結果が達成された。
【００５１】
[0045]
【００５２】
【表５−１】
2014181405.tif 000015
【００５３】
【表５−２】
2014181405.tif 000016
【００５４】
[0046]実施例８５〜１０５：
[0047]ここに示すように汚染されている表６に示す金属及び金属合金のそれぞれの試験片を与えることによって、航空機エンジン及び／又は航空機の他の部分に関する部品の製造及び／又は補修及び／又はメンテナンスにおいて用いられる金属部品の上に見られる通常の汚染量の切削油を有効に除去する、本溶媒組成物及び洗浄方法の幾つかの態様の能力を明らかにした。上表１に開示する１２３３ｚｄから構成される溶媒組成物のそれぞれを試験片に噴霧することによって、汚染されている試験片をそれぞれの組成物と接触させ、下表６に報告する結果が達成された。
【００５５】
[0048]
【００５６】
【表６−１】
2014181405.tif 000017
【００５７】
【表６−２】
2014181405.tif 000018
【００５８】
[0049]実施例１０６〜１２６：
[0050]ここに示すように汚染されている表７に示すアルミニウム合金のそれぞれの試験片を与えることによって、航空機エンジン及び／又は航空機の他の部分に関する部品の製造及び／又は補修及び／又はメンテナンスにおいて用いられる金属部品の上に見られる通常の汚染量の切削油を有効に除去する、本溶媒組成物及び洗浄方法の幾つかの態様の能力を明らかにした。上表１に開示する１２３３ｚｄから構成される溶媒組成物のそれぞれを試験片に含侵させることによって、汚染されている試験片をそれぞれの組成物と接触させ、下表７に報告する結果が達成された。
【００５９】
[0051]
【００６０】
【表７−１】
2014181405.tif 000019
【００６１】
【表７−２】
2014181405.tif 000020
【００６２】
[0052]実施例１２７〜１４７：
[0053]ここに示すように汚染されている表８に示す金属及び金属合金のそれぞれの試験片を与えることによって、航空機エンジン及び／又は航空機の他の部分に関する部品の製造及び／又は補修及び／又はメンテナンスにおいて用いられる金属部品の上に見られる通常の汚染量の切削油を有効に除去する、本溶媒組成物及び洗浄方法の幾つかの態様の能力を明らかにした。上表１に開示する１２３３ｚｄから構成される溶媒組成物のそれぞれの中に試験片に浸漬することによって、汚染されている試験片をそれぞれの組成物と接触させ、下表８に報告する結果が達成された。
【００６３】
[0054]
【００６４】
【表８−１】
2014181405.tif 000021
【００６５】
【表８−２】
2014181405.tif 000022
【００６６】
[0055]実施例１４８：
洗浄組成物が、共溶媒として２．５重量％のメタノール、及び９７．５重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００６７】
[0056]実施例１５０：
洗浄組成物が、共溶媒として５重量％のメタノール、及び９５重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００６８】
[0057]実施例１５１：
洗浄組成物が、共溶媒として７．５重量％のメタノール、及び９２．５重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００６９】
[0058]実施例１５２：
洗浄組成物が、共溶媒として１０重量％のメタノール、及び９０重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００７０】
[0059]実施例１５３：
洗浄組成物が、共溶媒として２．５重量％のエタノール、及び９７．５重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００７１】
[0060]実施例１５４：
[0060]洗浄組成物が、共溶媒として５重量％のエタノール、及び９５重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００７２】
[0061]実施例１５５：
[0062]洗浄組成物が、共溶媒として７．５重量％のエタノール、及び９２．５重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００７３】
[0063]実施例１５６：
[0064]洗浄組成物が、共溶媒として１０重量％のエタノール、及び９０重量％の表１に記載する１２３３ｚｄ組成物のそれぞれを含んでいた他は、実施例１〜１４８のそれぞれを繰り返した。全てのＡＳＴＭ試験及び溶媒洗浄試験の結果は許容できるものであった。
【００７４】
[0065]実施例１５７：
[0066]ＲＭＡフラックスを用いて組み立てた、その露出表面上に金を含む構成部品を有する電子基板を用いて電子部品に関する洗浄試験を行った。次に、基板を表１に示す組成物のそれぞれの中に１０分間完全に浸漬した。次に基板を取り出し、２５倍の倍率で視認検査した。金接点の視認される腐食、又はアセンブリの層間剥離はなかった。
【００７５】
[0067]実施例１５８：
[0068]洗浄組成物が、共溶媒として５重量％のメタノール、及び９５重量％の表１に記載する１２３３ｚｄ組成物のそれぞれを含んでいた他は、実施例１５７を繰り返した。全ての溶媒洗浄試験の結果は許容できるものであった。
【００７６】
[0069]実施例１５９：
[0070]洗浄組成物が、共溶媒として１０重量％のメタノール、及び９０重量％の表１に記載する１２３３ｚｄ組成物のそれぞれを含んでいた他は、実施例１５７を繰り返した。全ての溶媒洗浄試験の結果は許容できるものであった。
【００７７】
[0071]実施例１６０：
[0072]洗浄組成物が、共溶媒として５重量％のエタノール、及び９５重量％の表１に記載する１２３３ｚｄ組成物のそれぞれを含んでいた他は、実施例１５７を繰り返した。全ての溶媒洗浄試験の結果は許容できるものであった。
【００７８】
[0073]実施例１６１：
[0074]洗浄組成物が、共溶媒として１０重量％のエタノール、及び９５重量％の表１に記載する１２３３ｚｄ組成物のそれぞれを含んでいた他は、実施例１５７を繰り返した。全ての溶媒洗浄試験の結果は許容できるものであった。
【００７９】
[0075]実施例１６２：
[0076]ＲＭＡフラックスを用いて組み立てた、その露出表面上に金を含む構成部品を有する電子基板を用いて電子部品に関する洗浄試験を行った。次に、基板を、４重量％のメタノール及び９６重量％のトランス−１２３３ｚｄの混合物で示される組成物のそれぞれの中に１０分間完全に浸漬した。次に基板を取り出し、２５倍の倍率で視認検査した。金接点の視認される腐食、又はアセンブリの層間剥離はなかった。
【００８０】
[0077]かくして本発明の少数の特定の態様を記載したが、種々の変更、修正、及び改良は当業者が容易に想到するであろう。かかる変更、修正、及び改良は、この開示によって明らかとなるように、本明細書には明白に示していないが本記載の一部であると意図され、本発明の精神及び範囲内であると意図される。したがって、上記の記載は例示のみの目的であり、限定するものではない。本発明は特許請求の範囲及びそれに対する均等物において規定されているようにのみ限定される。
【外国語明細書】
2014181405000001.pdf